(57)【特許請求の範囲】
【請求項１】
紫外光から可視光までの波長領域のうちの所定の波長の光を発光する固体光源と、
該固体光源からの励起光により励起され該固体光源の発光波長よりも長波長の蛍光を発光する少なくとも１種類の蛍光体を含む蛍光体層とを備え、
該蛍光体層の面のうち励起光が入射する側の面から反射方式で蛍光を取り出す光源装置であって、
前記蛍光体層は、少なくとも一部に細孔を有し、
前記蛍光体層は、前記固体光源からの直射励起光の光軸上に、前記固体光源とは空間的に離して配置され、
前記蛍光体層は、細孔の光散乱性の異なる少なくとも２つの領域を有し、該２つの領域は前記細孔の形状、寸法、密度の少なくともいずれかが相互に異なり、
前記蛍光体層の前記固体光源からの前記直射励起光が入射する側には、前記蛍光体層から離間して前記直射励起光が入射しない位置に、前記直射励起光の正反射成分を前記蛍光体層の方向へ反射するための反射手段が設けられ、
前記反射手段は、前記直射励起光の正反射成分を反射して、前記蛍光体層における細孔の光散乱性の異なる両領域間の所望の部分を照射可能なように、該反射手段の角度を変更可能とする角度調整手段を備えていることを特徴とする光源装置。
【請求項２】
紫外光から可視光までの波長領域のうちの所定の波長の光を発光する固体光源と、
該固体光源からの励起光により励起され該固体光源の発光波長よりも長波長の蛍光を発光する少なくとも１種類の蛍光体を含む蛍光体層とを備え、
該蛍光体層の面のうち励起光が入射する側の面から反射方式で蛍光を取り出す光源装置であって、
前記蛍光体層は、少なくとも一部に細孔を有し、
前記蛍光体層は、前記固体光源からの直射励起光の光軸上に、前記固体光源とは空間的に離して配置され、
前記蛍光体層は、細孔の光散乱性の異なる少なくとも２つの領域を有し、該２つの領域は前記細孔の形状、寸法、密度の少なくともいずれかが相互に異なり、
前記蛍光体層には、前記直射励起光が入射する前記蛍光体層内の領域を変更可能な位置調整手段が設けられ、
前記位置調整手段は、前記蛍光体層における細孔の光散乱性の異なる両領域間の所望の部分を照射可能な範囲で、前記直射励起光の入射する前記蛍光体層内の領域を変更可能であることを特徴とする光源装置。
【請求項３】
前記蛍光体層は、板状に形成され、
前記固体光源からの励起光の光軸は、前記蛍光体層への入射面に対して、
垂直方向より傾いていることを特徴とする請求項１または請求項２の光源装置。
【発明の詳細な説明】
【技術分野】
【０００１】
本発明は、光源装置および照明装置に関する。
【背景技術】
【０００２】
ＬＥＤ等の光半導体と蛍光体層を組み合わせた光源装置は広く普及しているが、近年では高輝度化が進み、一般照明や自動車のヘッドランプなどその応用範囲が広がってきている。このような光源装置は、今後も高輝度化することで、さらに多様な用途での普及が進むと考えられている。
【０００３】
このような光半導体と蛍光体層を組み合わせた光源装置を高輝度化するための手段として、光半導体に大電流を投入し光半導体からの励起光強度を強めることが考えられるが、実際には蛍光体層で熱が発生し、蛍光体層において樹脂成分の変色や蛍光体の温度消光による蛍光強度の低下が生じてしまう。このため、結果として、発光強度は飽和、減少し、光半導体と蛍光体層を組み合わせた光源装置の高輝度化は困難であった。
【０００４】
ここで、蛍光体層内の樹脂成分の変色とは、通常、蛍光体層は一定の形状に再現性良く形成するため、蛍光体粉末を樹脂成分と混練してペースト状に調製し、印刷法等を用いて塗布形成しており、この樹脂成分が加熱され２００℃程度以上になると変色してしまう現象のことである。樹脂成分は本来透明であるため、熱により樹脂成分に変色が起きると、光半導体からの励起光や蛍光体層からの蛍光の一部を吸収してしまい、高輝度化を妨げる要因となっていた。
【０００５】
また、蛍光体の温度消光とは、蛍光体を加熱すると蛍光強度が低下する現象のことである。温度消光により蛍光強度が低下すると、蛍光に変換されなかったエネルギーが熱となるため蛍光体の発熱量が増加し、さらに蛍光体の温度が上昇して温度消光が進み、蛍光強度もさらに低下するという現象が起きる。このため、熱により発生する蛍光体の温度消光も、高輝度化を妨げる要因となっていた。
【０００６】
これらの問題を解決するために、特許文献１には、樹脂を含まない蛍光体層を用いた光源装置が提案されている。この場合、蛍光体層は、樹脂成分を含まないため変色は起こらず、さらに蛍光体層を温度感受性の低い蛍光体のセラミックス層とするために温度消光が起きないので、高輝度化が可能である。また、図１のように蛍光体層９２を光半導体（固体光源）９５と直接接合することで、蛍光体層９２で発生した熱を光半導体（固体光源）９５側に放散することを意図していた。
【先行技術文献】
【特許文献】
【０００７】
【特許文献１】特開２００６−００５３６７号公報
【発明の概要】
【発明が解決しようとする課題】
【０００８】
ところで、従来の図１に示すような光半導体（固体光源）９５と蛍光体層９２とが直接接合された光源装置では、光半導体（固体光源）９５からの励起光によって励起された蛍光体層９２からの発光（蛍光）のうち光半導体（固体光源）９５側とは反対側に出射する蛍光と、蛍光体層９２で吸収されずに蛍光体層９２を透過する光半導体（固体光源）９５からの励起光とを用いている。つまり、図１の光源装置は、蛍光体層９２を透過する光を利用する透過方式のものとなっている。
【０００９】
ここで、蛍光体層９２からの出射光を考えると、上記透過光とともに蛍光体層９２との界面で反射されて光半導体（固体光源）９５側へ戻って行く光、つまり反射光も存在しており、この光（反射光）は、光半導体（固体光源）９５に再吸収されるため、照明光として利用できない光となってしまうという問題があった。
【００１０】
また、図１の光源装置では、蛍光体層９２の熱を光半導体（固体光源）９５側に放散することを意図しているが、光半導体（固体光源）９５の励起光強度を高めた場合、蛍光体層９２のみならず光半導体（固体光源）９５でも発熱が起きるため、蛍光体層９２の発熱を同じく発熱している光半導体（固体光源）９５の側から放散させることとなり、熱放散の効率が良くないという問題があった。
【００１１】
このように、図１の光源装置では、透過方式のものとなっていることと、蛍光体層９２の発熱に対する熱放散の効率が良くないということとから、高輝度化に限界があった。
【００１２】
本願出願人は、従来に比べて十分な高輝度化を図るため、本願の先願（特願２００９−２８６３９７）において、図２に示すように、光半導体（固体光源）５と蛍光体層２とを空間的に離して配置し、蛍光体層２からの光（蛍光、励起光）を反射により取り出す反射方式を取り入れた。ここで、反射方式とは、固体光源５からの励起光によって励起された蛍光体層２からの発光（蛍光）と蛍光体層２で反射する励起光の反射光の両方を用いる方式であり、反射方式を用いることで、励起光の反射光も照明光として利用できるため高輝度化が可能となる。また、上記先願では、蛍光体層２として樹脂成分を実質的に含まない蛍光体セラミックスを用い、蛍光体層（蛍光体セラミックス）２を放熱基板６と接合部（金属）７を介在して接合することにより、蛍光体層２からの熱放散を促進し、より一層の高輝度化を図っている。
【００１３】
このように、上記先願の光源装置は、高輝度化が図れるものではあるが、固体光源５からの励起光は、蛍光体層２を励起する際に蛍光体層２において、図２に示すように、正反射成分と拡散反射成分とに分かれ、このうち照明光として用いられるものは拡散反射成分のみであり、正反射成分は照明光として用いられておらず、蛍光体層２からの反射光の利用効率を高めるようにはなっていなかった。
【００１４】
また、固体光源５と蛍光体層２を用いた光源装置では、固体光源５の発光波長や蛍光体層２の膜厚のバラツキによる照明光の色バラツキがつきものである。固体光源５の代表例である発光ダイオードや半導体レーザー（レーザーダイオード）は、発光層の組成不均一性により、同一ウェハから作製したものであっても発光波長に５ｎｍ程度はバラツキが生じる（以下、初期のバラツキと呼ぶ）。これ以外にも、周囲の温度が変化した場合にやはり発光波長が５ｎｍ程度は変化することが知られている（以下、駆動時のバラツキと呼ぶ）。蛍光体層２として蛍光体セラミックスを用いる場合、蛍光体セラミックスは研磨により精密な厚み制御が可能ではあるので、固体光源５の発光波長の初期バラツキについては最適厚みをもつ蛍光体セラミックスを選別することで抑制可能であるが、駆動時のバラツキについては抑制ができなかった。また初期バラツキを抑制するための蛍光体セラミックスの選別も、多量の蛍光体セラミックスの在庫や選別の工数が必要となり、コストが増加するため望ましくはなかった。そこで照明光の初期のバラツキと駆動時のバラツキの両方を抑制する技術、すなわち、照明光の色バラツキを抑制することが望まれていた。
【００１５】
本発明は、従来に比べて十分な高輝度化を図ることの可能であって、さらに、蛍光体層からの反射光の利用効率の向上と照明光の色バラツキの抑制を図ることの可能な光源装置および照明装置を提供することを目的としている。
【課題を解決するための手段】
【００１６】
上記目的を達成するために、請求項１記載の発明は、紫外光から可視光までの波長領域のうちの所定の波長の光を発光する固体光源と、該固体光源からの励起光により励起され該固体光源の発光波長よりも長波長の蛍光を発光する少なくとも１種類の蛍光体を含む蛍光体層とを備え、該蛍光体層の面のうち励起光が入射する側の面から反射方式で蛍光を取り出す光源装置であって、前記蛍光体層は、少なくとも一部に細孔を有していることを特徴としている。
【００１７】
また、請求項２記載の発明は、請求項１記載の光源装置において、前記蛍光体層は、少なくとも励起光の照射範囲に細孔を有していることを特徴としている。
【００１８】
また、請求項３記載の発明は、請求項１記載の光源装置において、前記蛍光体層は、細孔の光散乱性を異にしている部分を有しており、前記蛍光体層から離れた位置に励起光の正反射成分を前記蛍光体層の方向へ反射するための反射手段が設けられ、該反射手段は、励起光の正反射成分を反射し、該反射した励起光の正反射成分のスポットが前記蛍光体層の光散乱性を異にしている部分のうちの所望の部分を照射可能なように、該反射手段の角度が調整可能となっていることを特徴としている。
【００１９】
また、請求項４記載の発明は、請求項１記載の光源装置において、前記蛍光体層は、細孔の光散乱性を異にしている部分を有しており、前記固体光源に対する前記蛍光体層の位置関係を調整可能な位置調整手段が設けられ、該位置調整手段は、前記固体光源からの励起光のスポットが前記蛍光体層の光散乱性を異にしている部分のうちの所望の部分を照射可能なように、前記固体光源に対する前記蛍光体層の位置関係を調整可能となっていることを特徴としている。
【００２０】
また、請求項５記載の発明は、請求項１乃至請求項４のいずれか一項に記載の光源装置が用いられていることを特徴とする照明装置である。
【発明の効果】
【００２１】
請求項１乃至請求項５記載の発明によれば、紫外光から可視光までの波長領域のうちの所定の波長の光を発光する固体光源と、該固体光源からの励起光により励起され該固体光源の発光波長よりも長波長の蛍光を発光する少なくとも１種類の蛍光体を含む蛍光体層とを備え、該蛍光体層の面のうち励起光が入射する側の面から反射方式で蛍光を取り出す光源装置であって、前記蛍光体層は、少なくとも一部に細孔を有しているので、従来に比べて十分な高輝度化を図ることの可能であって、さらに、蛍光体層からの反射光の利用効率の向上と照明光の色バラツキの抑制を図ることができる。
【００２２】
特に、請求項２記載の発明によれば、請求項１記載の光源装置において、前記蛍光体層は、少なくとも励起光の照射範囲に細孔を有しているので、蛍光体層からの反射光の利用効率の向上を図ることができる。
【００２３】
また、請求項３記載の発明によれば、請求項１記載の光源装置において、前記蛍光体層は、細孔の光散乱性を異にしている部分を有しており、前記蛍光体層から離れた位置に励起光の正反射成分を前記蛍光体層の方向へ反射するための反射手段が設けられ、該反射手段は、励起光の正反射成分を反射し、該反射した励起光の正反射成分のスポットが前記蛍光体層の光散乱性を異にしている部分のうちの所望の部分を照射可能なように、該反射手段の角度が調整可能となっているので、色度調整を行うことができ、蛍光体層からの反射光の利用効率の向上とともに照明光の色バラツキの抑制を図ることができる。
【００２４】
また、請求項４記載の発明によれば、請求項１記載の光源装置において、前記蛍光体層は、細孔の光散乱性を異にしている部分を有しており、前記固体光源に対する前記蛍光体層の位置関係を調整可能な位置調整手段が設けられ、該位置調整手段は、前記固体光源からの励起光のスポットが前記蛍光体層の光散乱性を異にしている部分のうちの所望の部分を照射可能なように、前記固体光源に対する前記蛍光体層の位置関係を調整可能となっているので、色度調整を行うことができ、蛍光体層からの反射光の利用効率の向上とともに照明光の色バラツキの抑制を図ることができる。
【図面の簡単な説明】
【００２５】
【図１】従来の光源装置を示す図である。
【図２】本願の先願に記載の光源装置を示す図である。
【図３】本発明の光源装置の構成例を示す図である。
【図４】本発明の第１の実施形態の光源装置の構成例を示す図である。
【図５】本発明の第２の実施形態の光源装置の構成例を示す図である。
【図６】本発明の第２の実施形態の光源装置を説明するための図である。
【図７】本発明の第２の実施形態の光源装置を説明するための図である。
【図８】本発明の第３の実施形態の光源装置の構成例を示す図である。
【図９】本発明の第３の実施形態の光源装置を説明するための図である。
【図１０】本発明の第３の実施形態の光源装置を説明するための図である。
【図１１】本発明の光源装置の他の構成例を示す図である。
【図１２】本発明の光源装置の他の構成例を示す図である。
【図１３】本発明の光源装置の他の構成例を示す図である。
【図１４】蛍光体層の他の構成例を示す図である。
【発明を実施するための最良の形態】
【００２６】
以下、本発明の実施形態を図面に基づいて説明する。
【００２７】
図３は本発明の光源装置の構成例を示す図である。なお、図３において図２と同様の箇所には同じ符号を付している。図３を参照すると、本発明の光源装置は、図２に示した先願の光源装置と同様に、紫外光から可視光までの波長領域のうちの所定の波長の光を発光する固体光源５と、該固体光源５からの励起光により励起され該固体光源５の発光波長よりも長波長の蛍光を発光する少なくとも１種類の蛍光体を含む蛍光体層１２とを備え、固体光源５と蛍光体層１２とを空間的に離して配置し、蛍光体層１２の面のうち励起光が入射する側の面から反射方式で蛍光を取り出すようになっている。なお、図３において、符号６は放熱基板であり、符号７は蛍光体層１２と放熱基板６とを接合する接合部７である。
【００２８】
このように、本発明の光源装置も、固体光源５と蛍光体層１２とを空間的に離して配置し、蛍光体層１２の面のうち励起光が入射する側の面から反射方式で蛍光を取り出すようになっていることで、従来に比べて十分な高輝度化を図ることができる。
【００２９】
ところで、本発明の光源装置では、蛍光体層１２は、少なくとも一部に細孔を有したものとなっている。
【００３０】
ここで、蛍光体層１２に形成される細孔は、蛍光体層１２に光散乱性を付与するためのものであって、蛍光体層１２の表面に形成される細孔を開気孔と呼び、蛍光体層１２の内部に形成される細孔を閉気孔と呼ぶ。
【００３１】
光散乱性を付与するために開気孔を形成する場合、該開気孔の径は、１０ｎｍ〜２０μｍの範囲のものが好ましい。特に５００ｎｍ〜１０μｍの範囲の径の場合、前方散乱が多く生じるため好ましい。これは励起光や蛍光が可視光である場合、開気孔の径が５００ｎｍ以上であればＭｉｅ散乱のうちの前方散乱の成分が多くなり、１０μｍより大きくなると開気孔による光の反射や屈折により相対的に前方散乱の成分が小さくなる性質があるためである。
【００３２】
また、閉気孔を形成することによっても蛍光体層１２に光拡散性（光散乱性）を付与することができる。このとき、該閉気孔の径は、１０ｎｍ〜２０μｍの範囲のものが好ましい。特に５００ｎｍ〜１０μｍの範囲の径の場合、前方散乱が多く生じるため好ましい。これは励起光や蛍光が可視光である場合、該閉気孔の径が５００ｎｍ以上であればＭｉｅ散乱のうちの前方散乱の成分が多くなり、１０μｍより大きくなると閉気孔による光の反射や屈折により相対的に前方散乱の成分が小さくなる性質があるためである。
【００３３】
蛍光体層１２に光散乱性を付与するために、蛍光体層１２に上記開気孔と閉気孔の両方を形成しても良い。
【００３４】
細孔を形成する方法として、原料や焼成条件を調整することにより蛍光体層１２の焼成時に同時に細孔を形成する手法や、樹脂ビーズのような造孔剤を原料中に添加して焼成し、造孔剤を酸化除去する手法、スプレードライ法により細孔を形成するもの、フェムト秒レーザーやＵＶレーザーの照射により形成する手法などが知られており、いかなる手法を用いて細孔を形成しても構わない。ただし、以下に示す理由から、蛍光体層１２に細孔を形成する手法としては、フェムト秒レーザーのような超短パルスレーザーを用いる手法が最も好ましい。
【００３５】
すなわち、該レーザーを用いた細孔形成の場合、焦点位置を制御することにより、蛍光体層１２の任意の場所に細孔を形成することが可能である。これにより、マスキング等の工程を必要とせず、容易に光散乱性の異なる領域を形成することができる。このとき、後述の図１４に示すように、細孔濃度を連続的に変化させることも可能である。
【００３６】
また、レーザー照射部以外の部分にほとんど熱的、化学的損傷を与えないため、精密に細孔の寸法を揃えることが可能であり、細孔形状のバラツキによる散乱特性のバラツキを抑制することができる。このとき、細孔の寸法に任意の分布を与えることにより、光散乱性の制御を行うことも可能である。
【００３７】
このように、フェムト秒レーザーのような超短パルスレーザーを用いた細孔形成の場合、任意に細孔形状を制御することが可能であり、かつ、レーザー照射部以外の部分にほとんど熱的、化学的損傷を与えないため、精密に細孔の寸法を揃えることが可能であり、細孔形状のバラツキによる光散乱特性のバラツキを抑制することができる。また、レーザー照射領域を制御することにより、容易に光散乱性を付与する領域、および細孔の密度や径を変えることができるため、任意の位置に光散乱性の異なる複数の領域を形成することができる。
【００３８】
このように、本発明の光源装置では、蛍光体層１２が少なくとも一部に細孔を有していることで、蛍光体層１２の細孔を有している部分には光散乱性が付与され、これにより、本発明の光源装置は、前述のように従来に比べて十分な高輝度化を図ることができるとともに、以下に示すように、反射光の利用効率の向上と照明光の色バラツキの抑制を図ることができる。
【００３９】
図４（ａ），（ｂ）は、本発明の第１の実施形態の光源装置の構成例を示す図である。なお、図４（ａ）は全体の正面図、図４（ｂ）は蛍光体層１２が設けられている部分の平面図であり、図４（ａ），（ｂ）において図３と同様の箇所には同じ符号を付している。
【００４０】
図４（ａ），（ｂ）を参照すると、この光源装置１０では、蛍光体層１２は、少なくとも励起光の照射範囲に細孔を有している。すなわち、図４（ａ），（ｂ）の例では、蛍光体層１２は、細孔を有している部分１２ａと、細孔を有していない部分１２ｂとにより構成されており、蛍光体層１２の細孔を有している部分１２ａに固体光源５からの励起光が入射するようになっている。なお、図４（ｂ）において、符号ＳＰは、励起光の蛍光体層１２上の照射範囲（照射スポット）である。また、以下において、蛍光体層１２の細孔を有している部分（細孔形成を行っている部分）１２ａを光散乱性蛍光体層と呼び、蛍光体層１２の細孔を有していない部分（細孔形成を行っていない部分）１２ｂを未処理の蛍光体層と呼ぶ。
【００４１】
前述した先願の光源装置では、図２に示したように、固体光源５からの励起光は、蛍光体層２を励起する際に蛍光体層２において、正反射成分と拡散反射成分とに分かれ、このうち照明光として用いられるものは拡散反射成分のみであり、正反射成分は照明光として用いられておらず、蛍光体層２からの反射光の利用効率を高めるようにはなっていなかったが、図４（ａ），（ｂ）の光源装置１０では、蛍光体層１２の細孔を有している部分（すなわち、光散乱性蛍光体層）１２ａに固体光源５からの励起光が入射するようになっているので、図２に示した先願の光源装置に比べて、励起光の拡散反射成分を増加させ、蛍光体層１２からの反射光の利用効率を向上させることができる。
【００４２】
具体的には、図４（ａ），（ｂ）の光源装置１０では、蛍光体層１２の励起光が照射される部分の表面および／または内部に細孔を形成し、光散乱特性を持たせることで（すなわち、蛍光体層１２の励起光が照射される部分を光散乱性蛍光体層１２ａにすることで）、強い角度依存性を持つ正反射成分を、角度依存性を持たない拡散反射光とすることができ、光散乱性蛍光体層１２ａの蛍光成分と光散乱性蛍光体層１２ａで生じた励起光の拡散反射成分とをあわせて照明光として利用することができて、蛍光体層１２からの反射光の利用効率を向上させることができる。このとき、光散乱性蛍光体層１２ａに形成した細孔の密度を調整することにより、光散乱性蛍光体層１２ａの光散乱特性を調整することができる（励起光の拡散反射成分量を調整することができる）。また、光散乱性蛍光体層１２ａに形成した細孔の径を変えることによっても、光散乱性蛍光体層１２ａの光散乱特性を調整することができる（励起光の拡散反射成分量を調整することができる）。
【００４３】
なお、図４（ａ），（ｂ）の例では、蛍光体層１２は、細孔を有している部分１２ａと、細孔を有していない部分１２ｂとにより構成されているとしたが、蛍光体層１２の全てが、細孔を有している部分１２ａにより構成されていてもよい。
【００４４】
図５（ａ），（ｂ）は、本発明の第２の実施形態の光源装置の構成例を示す図である。なお、図５（ａ）は全体の正面図、図５（ｂ）は蛍光体層１２が設けられている部分の平面図であり、図５（ａ），（ｂ）において図４（ａ），（ｂ）と同様の箇所には同じ符号を付している。
【００４５】
図５（ａ），（ｂ）を参照すると、この光源装置２０では、蛍光体層１２は、細孔の光散乱性を異にしている部分として、例えば細孔の濃度分布を異にしている部分（図５（ａ），（ｂ）の例では、細孔を有している部分（光散乱性蛍光体層）１２ａと細孔を有していない部分（未処理の蛍光体層）１２ｂとの２つの部分）を有しており、蛍光体層１２から離れた位置に励起光の正反射成分を蛍光体層１２の方向へ反射するための反射手段２１が設けられ、該反射手段２１は、励起光の正反射成分を反射し、該反射した励起光の正反射成分のスポットＳＰ１が蛍光体層１２の細孔の光散乱性を異にしている部分（すなわち、細孔濃度分布を異にしている部分（１２ａ，１２ｂ））のうちの所望の部分を照射可能なように、該反射手段２１の角度が調整可能となっている。
【００４６】
すなわち、図５（ａ），（ｂ）の例では、反射手段２１により反射した励起光の正反射成分のスポットＳＰ１が蛍光体層１２の細孔の光散乱性を異にしている部分（すなわち、細孔濃度分布を異にしている部分（１２ａ，１２ｂ））のうちの所望の部分を照射可能なように、反射手段２１の角度を調整するための角度調整手段２２が設けられている。ここで、角度調整手段２２は、手動によって反射手段２１の角度を調整するものであってもよいし、あるいは、ボタンが押され続けている間、反射手段２１の角度を徐々に変化させるものなどであってもよく、任意の構成のものにすることができる。また、反射手段２１は、ミラーなどの反射部材により構成することができる。
【００４７】
なお、図５（ａ），（ｂ）の例では、反射手段２１の角度は、反射手段２１により反射した励起光の正反射成分のスポットＳＰ１が蛍光体層１２の細孔を有している部分（光散乱性蛍光体層）１２ａを照射するように、反射手段２１の角度が調整されている場合が示されている。図５（ａ），（ｂ）の状態から、角度調整手段２２によって反射手段２１の角度を調整することで、図６（ａ），（ｂ）の状態（反射手段２１により反射した励起光の正反射成分のスポットＳＰ１が蛍光体層１２の細孔を有している部分（光散乱性蛍光体層）１２ａと細孔を有していない部分（未処理の蛍光体層）１２ｂとを照射する状態）、図７（ａ），（ｂ）の状態（反射手段２１により反射した励起光の正反射成分のスポットＳＰ１が蛍光体層１２の細孔を有していない部分（未処理の蛍光体層）１２ｂを照射する状態）にすることができる。
【００４８】
ここで、図５（ａ），（ｂ）の状態では、反射手段２１により反射した励起光の正反射成分のスポットＳＰ１が蛍光体層１２の細孔を有している部分（光散乱性蛍光体層）１２ａを照射するように設定されているので、蛍光体層１２からの反射光の利用効率を向上させることができるとともに、励起光の拡散反射成分が増加することにより、蛍光体層１２から発光する蛍光成分の強度に対して、固体光源５からの励起光成分の強度を高めることができる。例えば、固体光源５が青色光を出射するものであるとし、蛍光体層１２が黄色蛍光体のものである場合、黄色蛍光体からの黄色の蛍光成分の強度に対して、青色の励起光成分の強度を高めることができ、結果として、照明光を青味が多い白色光のものにすることができる。
【００４９】
一方、図７（ａ），（ｂ）の状態では、反射手段２１により反射した励起光の正反射成分のスポットＳＰ１が蛍光体層１２の細孔を有していない部分（未処理の蛍光体層）１２ｂを照射するように設定されているので、蛍光体層１２からの反射光の利用効率を向上させることができるとともに、励起光の拡散反射成分が増加するのを抑え、蛍光体層１２から発光する蛍光成分の強度に対して、固体光源５からの励起光成分の強度を弱めることができる。例えば、固体光源５が青色光を出射するものであるとし、蛍光体層１２が黄色蛍光体のものである場合、黄色蛍光体からの黄色の蛍光成分の強度に対して、青色の励起光成分の強度を弱めることができ、結果として、照明光を黄味が多い白色光のものにすることができる。
【００５０】
また、図６（ａ），（ｂ）の状態では、反射手段２１により反射した励起光の正反射成分のスポットＳＰ１が蛍光体層１２の細孔を有している部分（光散乱性蛍光体層）１２ａと細孔を有していない部分（未処理の蛍光体層）１２ｂとを照射するように設定されているので、蛍光体層１２からの反射光の利用効率を向上させることができるとともに、図７（ａ），（ｂ）の状態に比べて、励起光の拡散反射成分をいくらか増加させ、蛍光体層１２から発光する蛍光成分の強度に対して、固体光源５からの励起光成分の強度をいくらか高めることができる。例えば、固体光源５が青色光を出射するものであるとし、蛍光体層１２が黄色蛍光体のものである場合、黄色蛍光体からの黄色の蛍光成分の強度に対して、青色の励起光成分の強度をいくらか高めることができる。
【００５１】
このように、第２の実施形態の光源装置２０では、蛍光体層１２は、細孔の光散乱性を異にしている部分として、例えば細孔の濃度分布を異にしている部分（上記の例では、細孔を有している部分（光散乱性蛍光体層）１２ａと細孔を有していない部分（未処理の蛍光体層）１２ｂとの２つの部分）を有しており、蛍光体層１２から離れた位置に励起光の正反射成分を蛍光体層１２の方向へ反射するための反射手段２１が設けられ、該反射手段２１は、励起光の正反射成分を反射し、該反射した励起光の正反射成分のスポットＳＰ１が蛍光体層１２の細孔の光散乱性を異にしている部分（すなわち、細孔濃度分布を異にしている部分（１２ａ，１２ｂ））のうちの所望の部分を照射可能なように、該反射手段２１の角度が調整可能となっており、反射手段２１の角度を調整することで、照明光の色調整が可能となり、蛍光体層１２からの反射光の利用効率の向上と照明光の色バラツキの抑制を図ることができる。
【００５２】
ここで、色バラツキとは、照明光に含まれる励起光成分と蛍光成分の強度比が理想値からずれることで発生するものである。特に励起光成分が不足する場合には、励起光成分を補ってやればよく、その補充する励起光成分として、本発明の第２の実施形態では、これまで利用されていなかった励起光の正反射成分を利用するようにしている。
【００５３】
具体的には、上述したように、励起光の正反射成分を反射する反射手段２１を設け、蛍光体層１２に、細孔の光散乱性を異にしている部分として、例えば細孔の濃度分布を異にしている部分（上記の例では、細孔を有している部分（光散乱性蛍光体層）１２ａと細孔を有していない部分（未処理の蛍光体層）１２ｂとの２つの部分）をもたせ、図５（ａ），（ｂ）の状態のように反射手段２１による反射光（すなわち、反射した励起光の正反射成分のスポットＳＰ１）を光散乱性蛍光体層１２ａへ照射することで、強い角度依存性を持つ正反射成分を角度依存性を持たない拡散反射光とすることができ、蛍光体層１２の蛍光成分と蛍光体層１２で生じた励起光の拡散反射成分とをあわせて照明光として利用することできて、照明光の色バラツキを抑制することが可能となる。
【００５４】
また、図６（ａ），（ｂ）、図７（ａ），（ｂ）の状態のように反射手段２１によって反射された正反射成分を未処理の蛍光体層１２ｂにも照射しても良い。特に、反射手段２１の角度を変えることで、図６（ａ），（ｂ）のように未処理の蛍光体層１２ｂと光散乱性蛍光体層１２ａへの反射手段２１による反射光（すなわち、反射した励起光の正反射成分のスポットＳＰ１）の照射面積比を変えることが出来るので、例えば照明光内の励起光量を増やしたい場合には光散乱性蛍光体層１２ａへの照射面積を増加させる、というように連続的に照明光に含まれる励起光成分と蛍光成分を調整することができ、駆動時の色バラツキも抑制することが可能である。
【００５５】
図８（ａ），（ｂ）は、本発明の第３の実施形態の光源装置の構成例を示す図である。なお、図８（ａ）は全体の正面図、図８（ｂ）は蛍光体層１２が設けられている部分の平面図であり、図８（ａ），（ｂ）において図４（ａ），（ｂ）、図５（ａ），（ｂ）等と同様の箇所には同じ符号を付している。
【００５６】
図８（ａ），（ｂ）を参照すると、この光源装置３０では、蛍光体層１２は、細孔の光散乱性を異にしている部分として、例えば細孔の濃度分布を異にしている部分（図８（ａ），（ｂ）の例では、細孔を有している部分（光散乱性蛍光体層）１２ａと細孔を有していない部分（未処理の蛍光体層）１２ｂとの２つの部分）を有しており、固体光源５に対する蛍光体層１２の位置関係を調整可能な位置調整手段３１が設けられ、該位置調整手段３１は、固体光源５からの励起光のスポットＳＰが蛍光体層１２の細孔の光散乱性を異にしている部分（すなわち、細孔濃度分布を異にしている部分（１２ａ，１２ｂ））のうちの所望の部分を照射可能なように、固体光源５に対する蛍光体層１２の位置関係を調整可能となっている。
【００５７】
ここで、位置調整手段３１は、例えばラックアンドピニオン機構などによって構成され、手動によって固体光源５に対する蛍光体層１２の位置関係を調整するものであってもよいし（手動によって蛍光体層１２を矢印Ｚの方向に移動させるものでもよいし）、あるいは、ボタンが押され続けている間、蛍光体層１２を矢印Ｚの方向に移動させるものなどであってもよく、任意の構成のものにすることができる。
【００５８】
なお、図８（ａ），（ｂ）の例では、固体光源５からの励起光のスポットＳＰが蛍光体層１２の細孔を有している部分（光散乱性蛍光体層）１２ａを照射するように、蛍光体層１２の矢印Ｚの方向の位置が調整されている場合が示されている。図８（ａ），（ｂ）の状態から、位置調整手段３１によって固体光源５に対する蛍光体層１２の位置関係を調整することで（蛍光体層１２を矢印Ｚの方向に移動させることで）、図９（ａ），（ｂ）の状態（固体光源５からの励起光のスポットＳＰが蛍光体層１２の細孔を有している部分（光散乱性蛍光体層）１２ａと細孔を有していない部分（未処理の蛍光体層）１２ｂとを照射する状態）、図１０（ａ），（ｂ）の状態（固体光源５からの励起光のスポットＳＰが蛍光体層１２の細孔を有していない部分（未処理の蛍光体層）１２ｂを照射する状態）にすることができる。
【００５９】
ここで、図８（ａ），（ｂ）の状態では、固体光源５からの励起光のスポットＳＰが蛍光体層１２の細孔を有している部分（光散乱性蛍光体層）１２ａを照射するように設定されているので、励起光の拡散反射成分が増加することにより、蛍光体層１２から発光する蛍光成分の強度に対して、固体光源５からの励起光成分の強度を高めることができる。例えば、固体光源５が青色光を出射するものであるとし、蛍光体層１２が黄色蛍光体のものである場合、黄色蛍光体からの黄色の蛍光成分の強度に対して、青色の励起光成分の強度を高めることができ、結果として、照明光を青味が多い白色光のものにすることができる。
【００６０】
一方、図１０（ａ），（ｂ）の状態では、固体光源５からの励起光のスポットＳＰが蛍光体層１２の細孔を有していない部分（未処理の蛍光体層）１２ｂを照射するように設定されているので、励起光の拡散反射成分が増加するのを抑え、蛍光体層１２から発光する蛍光成分の強度に対して、固体光源５からの励起光成分の強度を弱めることができる。例えば、固体光源５が青色光を出射するものであるとし、蛍光体層１２が黄色蛍光体のものである場合、黄色蛍光体からの黄色の蛍光成分の強度に対して、青色の励起光成分の強度を弱めることができ、結果として、照明光を黄味が多い白色光のものにすることができる。
【００６１】
また、図９（ａ），（ｂ）の状態では、固体光源５からの励起光のスポットＳＰが蛍光体層１２の細孔を有している部分（光散乱性蛍光体層）１２ａと細孔を有していない部分（未処理の蛍光体層）１２ｂとを照射するように設定されているので、図１０（ａ），（ｂ）の状態に比べて、励起光の拡散反射成分をいくらか増加させ、蛍光体層１２から発光する蛍光成分の強度に対して、固体光源５からの励起光成分の強度をいくらか高めることができる。例えば、固体光源５が青色光を出射するものであるとし、蛍光体層１２が黄色蛍光体のものである場合、黄色蛍光体からの黄色の蛍光成分の強度に対して、青色の励起光成分の強度をいくらか高めることができる。
【００６２】
このように、第３の実施形態の光源装置３０では、蛍光体層１２は、細孔の光散乱性を異にしている部分として、例えば細孔の濃度分布を異にしている部分（上記の例では、細孔を有している部分（光散乱性蛍光体層）１２ａと細孔を有していない部分（未処理の蛍光体層）１２ｂとの２つの部分）を有しており、固体光源５に対する蛍光体層１２の位置関係を調整可能な位置調整手段３１が設けられ、該位置調整手段３１は、固体光源５からの励起光のスポットＳＰが蛍光体層１２の細孔の光散乱性を異にしている部分（すなわち、細孔濃度分布を異にしている部分（１２ａ，１２ｂ））のうちの所望の部分を照射可能なように、固体光源５に対する蛍光体層１２の位置関係を調整可能となっているので、照明光の色調整が可能となり、蛍光体層１２からの反射光の利用効率の向上と照明光の色バラツキの抑制を図ることができる。
【００６３】
ここで、色バラツキとは、前述したように、照明光に含まれる励起光成分と蛍光成分の強度比が理想値からずれることで発生するものである。特に励起光成分が不足する場合には、励起光成分を補ってやればよく、その補充する励起光成分として、本発明の第３の実施形態では、励起光の拡散反射成分を利用するようにしている。
【００６４】
具体的には、上述したように、蛍光体層１２に、細孔の光散乱性を異にしている部分として、例えば細孔の濃度分布を異にしている部分（上記の例では、細孔を有している部分（光散乱性蛍光体層）１２ａと細孔を有していない部分（未処理の蛍光体層）１２ｂとの２つの部分）をもたせ、図８（ａ），（ｂ）の状態のように固体光源５からの励起光のスポットＳＰを光散乱性蛍光体層１２ａへ照射することで、角度依存性を持たない拡散反射成分を増加させることができ、蛍光体層１２の蛍光成分と蛍光体層１２で生じた励起光の拡散反射成分とをあわせて照明光として利用することでき、照明光の色バラツキを抑制することが可能となる。
【００６５】
また、図９（ａ），（ｂ）、図１０（ａ），（ｂ）の状態のように固体光源５からの励起光のスポットＳＰを未処理の蛍光体層１２ｂにも照射しても良い。特に、位置調整手段３１によって固体光源５に対する蛍光体層１２の位置関係を調整することで（蛍光体層１２を矢印Ｚの方向に移動させることで）、図９（ａ），（ｂ）のように未処理の蛍光体層１２ｂと光散乱性蛍光体層１２ａへの照射面積比を変えることが出来るので、例えば照明光内の励起光量を増やしたい場合には光散乱性蛍光体層１２ａへの照射面積を増加させる、というように連続的に照明光に含まれる励起光成分と蛍光成分を調整することができ、駆動時の色バラツキも抑制することが可能である。
【００６６】
以下に、本発明をより詳細に説明する。
【００６７】
本発明において、蛍光体層１２には、実質的に樹脂成分を含んでいないものが用いられるのが良い。蛍光体層１２に実質的に樹脂成分を含んでいないものを用いることで、熱による変色がなく、光の吸収が少ないことから、より一層の高輝度化を図ることができる。
【００６８】
ここで、樹脂成分を実質的に含まない蛍光体層１２とは、蛍光体層の形成に通常使用される樹脂成分が蛍光体層の５ｗｔ％以下であるものを意味する。このような蛍光体層を実現するものとして蛍光体粉末をガラス中に分散させたもの、ガラス母体に発光中心イオンを添加したガラス蛍光体、蛍光体の単結晶や蛍光体の多結晶体（以下、蛍光体セラミックスと称す）などが挙げられる。蛍光体セラミックスは、蛍光体の製造過程において、焼成前に材料を任意の形状に成形し、焼成した蛍光体の塊である。蛍光体セラミックスは、その製造工程のうち、成形工程においてバインダーとして有機物を使用する場合があるが、成形後に脱脂工程を設けて有機成分を焼き飛ばすため、焼成後の蛍光体セラミックスには有機樹脂成分は５ｗｔ％以下しか残留しない。したがって、ここに挙げた蛍光体層は、実質的に樹脂成分を含まず、無機物質のみから構成されているため、熱による変色が発生することがない。また、無機物質のみからなるガラスやセラミックスは、一般に、樹脂よりも熱伝導率が高いため、蛍光体層１２から基板６への熱放散においても有利である。特に蛍光体セラミックスは、一般的に、ガラスよりもさらに熱伝導率が高く、単結晶より製造コストが安いため、これを蛍光体層１２に用いるのが好適である。
【００６９】
また、蛍光体層１２は、固体光源５からの励起光により励起され固体光源５の発光波長よりも長波長の蛍光を発光する少なくとも１種類の蛍光体を含んでいる。具体的には、固体光源５が紫外光を発光するものである場合、蛍光体層１２は、例えば、青、緑、黄、赤色などの蛍光体のうち、少なくとも１種類の蛍光体を含んでいる。固体光源５が紫外光を発光するものである場合、蛍光体層１２が、例えば、青、緑、赤色の蛍光体を含んでいるときには（青、緑、赤色の蛍光体のそれぞれが例えば均一に分散されて混合されたものとなっているときには）、固体光源５からの紫外光を蛍光体層１２に照射するとき、反射光として白色の照明光を得ることができる。また、固体光源５が可視光として青色光を発光するものである場合、蛍光体層１２は、例えば、緑、赤、黄色などの蛍光体のうち、少なくとも１種類の蛍光体を含んでいる。固体光源５が可視光として青色光を発光するものである場合、蛍光体層１２が、例えば、緑、赤色の蛍光体を含んでいるときには（緑、赤色の蛍光体のそれぞれが例えば均一に分散されて混合されたものとなっているときには）、固体光源５からの青色光を蛍光体層１２に照射するとき、反射光として白色などの照明光を得ることができる。また、固体光源５が可視光として青色光を発光するものである場合、蛍光体層１２が、例えば、黄色の蛍光体だけを含んでいるときには、固体光源５からの青色光を蛍光体層１２に照射するとき、反射光として白色などの照明光を得ることができる。
【００７０】
また、放熱基板６は、光（固体光源５からの励起光によって励起された蛍光体層１２からの発光（蛍光）と、蛍光体層１２で吸収されなかった固体光源５からの光（励起光））に対する反射面の役割と、蛍光体層１２から放散してきた熱を外部へ放散させる役割と、蛍光体層１２の支持基板の役割も担うものである。このため、高い光反射特性、伝熱特性、加工性が求められる。この放熱基板６には、金属基板やアルミナなどの酸化物セラミックス、窒化アルミニウムなどの非酸化セラミックスなどが使用可能であるが、特に高い光反射特性、伝熱特性、加工性を併せ持つ金属基板が使用されるのが望ましい。
【００７１】
また、蛍光体層１２と放熱基板６との接合部７には、有機接着剤、無機接着剤、低融点ガラス、金属（金属のろう付け）などを用いることができる。接合部７も、光（固体光源５からの励起光によって励起された蛍光体層１２からの発光（蛍光）と、蛍光体層１２で吸収されなかった固体光源５からの光（励起光））に対する反射面の役割と、蛍光体層１２から熱を放散させる役割とを担うものであるから、高い光反射特性と伝熱特性を併せ持つ金属（金属のろう付け）が用いられるのが望ましい。もしくは、金属成分を含有する導電性接着剤でも良い。
【００７２】
次に、本発明を具体的に説明する。
【００７３】
本発明の光源装置において、固体光源５には、紫外光から可視光領域に発光波長をもつ発光ダイオードや半導体レーザーなどが使用可能である。
【００７４】
より具体的に、固体光源５には、例えば、ＩｎＧａＮ系の材料を用いた発光波長が約３８０ｎｍ乃至約４００ｎｍの近紫外光を発光する発光ダイオードや半導体レーザーなどを用いることができる。この場合、蛍光体層２の蛍光体としては、波長が約３８０ｎｍ乃至約４００ｎｍの紫外光により励起されるものとして、例えば、赤色蛍光体には、ＣａＡｌＳｉＮ３：Ｅｕ２＋、（Ｃａ，Ｓｒ）ＡｌＳｉＮ３：Ｅｕ２＋、Ｃａ２Ｓｉ５Ｎ８：Ｅｕ２＋、（Ｃａ，Ｓｒ）２Ｓｉ５Ｎ８：Ｅｕ２＋、ＫＳｉＦ６：Ｍｎ４＋、ＫＴｉＦ６：Ｍｎ４＋等が用いられ、黄色蛍光体には、（Ｓｒ，Ｂａ）２ＳｉＯ４：Ｅｕ２＋、Ｃａｘ（Ｓｉ，Ａｌ）１２（Ｏ，Ｎ）１６：Ｅｕ２＋等が用いられ、緑色蛍光体には、（Ｂａ，Ｓｒ）２ＳｉＯ４：Ｅｕ２＋、Ｂａ３Ｓｉ６Ｏ１２Ｎ２：Ｅｕ２＋、（Ｓｉ，Ａｌ）６（Ｏ，Ｎ）８：Ｅｕ２＋、ＢａＭｇＡｌ１０Ｏ１７：Ｅｕ２＋，Ｍｎ２＋等が用いられ、青色蛍光体には、ＢａＭｇＡｌ１０Ｏ１７：Ｅｕ２＋等を用いることができる。
【００７５】
また、固体光源５には、例えば、ＧａＮ系の材料を用いた発光波長が約４６０ｎｍ程度の青色光を発光する発光ダイオードや半導体レーザーなどを用いることができる。この場合、蛍光体層２の蛍光体としては、波長が約４４０ｎｍ乃至約４７０ｎｍの青色光により励起されるものとして、例えば、赤色蛍光体には、ＣａＡｌＳｉＮ３：Ｅｕ２＋、（Ｃａ，Ｓｒ）ＡｌＳｉＮ３：Ｅｕ２＋、Ｃａ２Ｓｉ５Ｎ８：Ｅｕ２＋、（Ｃａ，Ｓｒ）２Ｓｉ５Ｎ８：Ｅｕ２＋、ＫＳｉＦ６：Ｍｎ４＋、ＫＴｉＦ６：Ｍｎ４＋等が用いられ、黄色蛍光体には、Ｙ３Ａｌ５Ｏ１２：Ｃｅ３＋、（Ｓｒ，Ｂａ）２ＳｉＯ４：Ｅｕ２＋、Ｃａｘ（Ｓｉ，Ａｌ）１２（Ｏ，Ｎ）１６：Ｅｕ２＋等が用いられ、緑色蛍光体には、Ｌｕ３Ａｌ５Ｏ１２：Ｃｅ３＋、（Ｌｕ，Ｙ）３Ａｌ５Ｏ１２：Ｃｅ３＋、Ｙ３（Ｇａ，Ａｌ）５Ｏ１２：Ｃｅ３＋、Ｃａ３Ｓｃ２Ｓｉ３Ｏ１２：Ｃｅ３＋、ＣａＳｃ２Ｏ４：Ｅｕ２＋、（Ｂａ，Ｓｒ）２ＳｉＯ４：Ｅｕ２＋、Ｂａ３Ｓｉ６Ｏ１２Ｎ２：Ｅｕ２＋、（Ｓｉ，Ａｌ）６（Ｏ，Ｎ）８：Ｅｕ２＋等を用いることができる。
【００７６】
蛍光体層１２としては、これらの蛍光体粉末をガラス中に分散させたものや、ガラス母体に発光中心イオンを添加したガラス蛍光体、樹脂などの結合部材を含まない蛍光体セラミックス等を用いることができる。蛍光体粉末をガラス中に分散させたものの具体例としては、上に列挙した組成の蛍光体粉末をＰ２Ｏ３、ＳｉＯ２、Ｂ２Ｏ３、Ａｌ２Ｏ３などの成分を含むガラス中に分散したものが挙げられる。ガラス母体に発光中心イオンを添加したガラス蛍光体としては、Ｃｅ３＋やＥｕ２＋を付活剤として添加したＣａ−Ｓｉ−Ａｌ−Ｏ−Ｎ系やＹ−Ｓｉ−Ａｌ−Ｏ−Ｎ系などの酸窒化物系ガラス蛍光体が挙げられる。蛍光体セラミックスとしては、上に列挙した組成の蛍光体組成からなり、樹脂成分を実質的に含まない焼結体が挙げられる。これらの中でも透光性を有する蛍光体セラミックスを使用することが望ましい。これは、焼結体中に光の散乱の原因となるポアや粒界の不純物がほとんど存在しないために透光性を有するに至った蛍光体セラミックスである。ポアや不純物は熱拡散を妨げる原因にもなるため、透光性セラミックスは高い熱伝導率を示す。このため蛍光体層として利用した場合には励起光や蛍光を拡散により失うことなく蛍光体層から取り出して利用でき、さらに蛍光体層で発生した熱を効率良く放散することができる。透光性を示さない焼結体でも出来るだけポアや不純物の少ないものが望ましい。ポアの残存量を評価する指標としては蛍光体セラミックスの比重の値を用いることができ、その値が計算される理論値に対して９５％以上のものが望ましい。
【００７７】
ここで、青色励起の黄色発光蛍光体であるＹ３Ａｌ５Ｏ１２：Ｃｅ３＋蛍光体を例に、透光性を有する蛍光体セラミックスの製造方法を説明する。蛍光体セラミックスは出発原料の混合工程、成形工程、焼成工程、加工工程を経て製造される。出発原料には、酸化イットリウムや酸化セリウムやアルミナ等、Ｙ３Ａｌ５Ｏ１２：Ｃｅ３＋蛍光体の構成元素の酸化物や、焼成後に酸化物となる炭酸塩、硝酸塩、硫酸塩等を用いる。出発原料の粒径はサブミクロンサイズのものが望ましい。これらの原料を化学量論比となるように秤量する。このとき焼成後のセラミックスの透過率向上を目的として、カルシウムやシリコンなどの化合物を添加することも可能である。秤量した原料は、水もしくは有機溶剤を用い、湿式ボールミルにより十分に分散、混合を行う。次に混合物を所定の形状に成形する。成形方法としては、一軸加圧法、冷間静水圧法、スリップキャスティング法や射出成形法等を用いることができる。得られた成形体を１６００〜１８００℃で焼成する。これにより、透光性のＹ３Ａｌ５Ｏ１２：Ｃｅ３＋蛍光体セラミックスを得ることができる。
【００７８】
以上のようにして作製した蛍光体セラミックスは、自動研磨装置などを用いて、厚さ数十〜数百μｍの厚みに研磨し、さらに、ダイアモンドカッターやレーザーを用いたダイシングやスクライブにより、円形や四角形や扇形、リング形など任意の形状の板に切り出して使用する。
【００７９】
ここで、蛍光体セラミックスは、空気に対して屈折率が高く、さらに、内部にポアなどの散乱の原因となるものが少なく、光がセラミックス内部を導波するため、板状に成形した場合には側面から出射される発光成分が増加し、正面方向へ出射される発光成分が減少してしまう。この問題を解決するために、レンズを実装したり、側面に反射層を設けることで、正面方向へ出射される発光成分を増加させることも可能であるが、本願の方法を用いてセラミックスの表面に細孔を形成し、凹凸の光取出し構造を設けることによってレンズや反射層などの異なる部材を設置することなく、上記問題の解決を図ることが出来る。
【００８０】
蛍光体層１２として蛍光体セラミックスを用いる場合、本発明では、この蛍光体セラミックスに対して、前述したようにして、その一部に細孔を形成し、光散乱性を付与する。
【００８１】
また、放熱基板６には、金属基板や酸化物セラミックス、非酸化セラミックスなどを使用可能であるが、特に高い光反射特性、伝熱特性、加工性を併せ持つ金属基板を使用するのが望ましい。金属としては、Ａｌ、Ｃｕ、Ｔｉ、Ｓｉ、Ａｇ、Ａｕ、Ｎｉ、Ｍｏ、Ｗ、Ｆｅ、Ｐｄなどの単体や、それらを含む合金が使用可能である。また、放熱基板６の表面に増反射や腐食防止を目的としたコーティングを施しても良い。また、放熱基板６には、放熱性を高めるために、フィンなどの構造を設けても良い。
【００８２】
また、蛍光体層１２と放熱基板６との接合部７には、有機接着剤、無機接着剤、低融点ガラス、金属ろう付けなどを用いることができる。これらの中でも、高い反射率と伝熱特性を両立可能な金属ろう付けを用いるのが望ましい。セラミックス（蛍光体層１２）と金属基板（放熱基板６）との接合は、まず、セラミックス側に金属膜を形成し、その金属膜と金属基板を金属ろう付けすることで可能である。セラミックスへの金属膜の形成は、真空中での蒸着法やスパッタ法、もしくは高融点金属法などが使用可能である。なお、高融点金属法とは、セラミックスの表面に金属微粒子を含む有機バインダーを塗布し、水蒸気と水素を含む還元雰囲気下で１０００〜１７００℃に加熱する方法である。このとき形成される金属膜には、Ｓｉ、Ｎｂ、Ｔｉ、Ｚｒ、Ｍｏ、Ｎｉ、Ｍｎ、Ｗ、Ｆｅ、Ｐｔ、Ａｌ、Ａｕ、Ｐｄ、Ｔａ、Ｃｕなどを含む単体や合金が用いられる。また、金属ろう材には、Ａｇ、Ｃｕ、Ｚｎ、Ｎｉ、Ｓｎ、Ｔｉ、Ｍｎ、Ｉｎ、Ｂｉなどを含むろう材が使用可能である。必要であれば金属膜と金属の接合面の酸化被膜をフラックスで除去し、接合面に金属ろう材を配置し、２００〜８００℃に加熱し、冷却することで、接合することができる。また、接合後にセラミックスと金属の膨張係数の差による接合面の破壊を防ぐために、セラミックスと金属の中間の膨張係数を有する物質を介在させて接合を行っても良い。
【００８３】
また、上述の各実施形態（第１、第２、第３の実施形態）において、蛍光体層１２を、例えば、図１１（ａ），（ｂ）あるいは図１２（ａ），（ｂ）に示すように（図１１（ａ）、図１２（ａ）はそれぞれ平面図、図１１（ｂ）、図１２（ｂ）はそれぞれ図１１（ａ）、図１２（ａ）のＡ−Ａ線における断面図である）、回転軸Ｘの周りに回転させる（モーター４等によって回転させる）反射型蛍光回転体１として構成することもできる。すなわち、反射型蛍光回転体１は、蛍光体層１２と放熱基板６を接合部７により接合したものをモーター４等と連結することで実現できる。
【００８４】
ここで、蛍光体層１２には、細孔の光散乱性を異にしている部分として、例えば細孔の濃度分布を異にしている同心円状の部分（この例では、細孔を有している部分（光散乱性蛍光体層）１２ａと細孔を有していない部分（未処理の蛍光体層）１２ｂとの２つの部分）をもたせている。この場合、蛍光体層１２を回転軸Ｘの周りに回転させるとき、第１の実施形態は、蛍光体層１２の細孔を有している部分１２ａに固体光源５からの励起光が入射させることによって実現され、また、第２の実施形態は、蛍光体層１２から離れた位置に励起光の正反射成分を蛍光体層１２の方向へ反射するための反射手段２１を設け、励起光の正反射成分を反射し、該反射した励起光の正反射成分のスポットＳＰ１が蛍光体層１２の細孔の光散乱性を異にしている部分（すなわち、細孔濃度分布を異にしている部分（１２ａ，１２ｂ））のうちの所望の部分を照射可能なように、該反射手段２１の角度が調整可能となっていることによって実現され、また、第３の実施形態は、固体光源５に対する蛍光体層１２の位置関係を調整可能な位置調整手段（例えばラックアンドピニオン機構）３１を設け、該位置調整手段３１が、固体光源５からの励起光のスポットＳＰが蛍光体層１２の細孔の光散乱性を異にしている部分（すなわち、細孔濃度分布を異にしている部分（１２ａ，１２ｂ））のうちの所望の部分を照射可能なように、固体光源５に対する蛍光体層１２の位置関係を調整可能となっていることによって実現される。
【００８５】
このように、蛍光体層１２を、回転軸Ｘの周りに回転させる（モーター４等によって回転させる）反射型蛍光回転体１として構成する場合にも本発明を実現できる。
【００８６】
なお、この反射型蛍光回転体１において、放熱基板６や接合部７が、励起光および蛍光の反射面として機能している。なお、放熱基板６の形状は、円盤状や四角形などが考えられる。また回転の安定性を確保するために、円盤の一部を切り欠いたり、逆におもりをつけた形状とすることも可能である。
【００８７】
また、図１１（ａ），（ｂ）あるいは図１２（ａ），（ｂ）の例では、反射型蛍光回転体１の蛍光体層１２としては、１種類の蛍光体層だけが用いられている。具体的に、図１１（ａ），（ｂ）あるいは図１２（ａ），（ｂ）の例では、反射型蛍光回転体１の蛍光体層１２として、例えば黄色蛍光体からなる蛍光体層だけが用いられ、この場合、固体光源５として青色光を発光するものを用いれば、反射光として白色などの照明光を得ることができる。あるいは、図１１（ａ），（ｂ）あるいは図１２（ａ），（ｂ）の例では、反射型蛍光回転体１の蛍光体層１２として、例えば青、緑、赤色の蛍光体のそれぞれが例えば均一に分散されて混合されたものとなっている蛍光体層だけが用いられ、この場合、固体光源５として紫外光を発光するものを用いれば、反射光として白色などの照明光を得ることができる。ただし、本発明は、これに限定されず、種々の変形が可能である。すなわち、反射型蛍光回転体１の蛍光体層１２としては、青、緑、黄、赤色などの蛍光体層を少なくとも１つ配置した構成にすることができる。図１３（ａ），（ｂ）の例は、反射型蛍光回転体１の蛍光体層１２として、３種類の蛍光体層１２１，１２２，１２３（例えば赤色蛍光体からなる赤色の蛍光体層１２１と緑色蛍光体からなる緑色の蛍光体層１２２と青色蛍光体からなる青色の蛍光体層１２３）が３等分に分割された蛍光体領域として設けられており、この場合、各蛍光体層１２１、１２２、１２３に、それぞれ、細孔の光散乱性を異にしている部分として、例えば細孔の濃度分布を異にしている同心円状の部分（この例では、細孔を有している部分（光散乱性蛍光体層）１２１ａ、１２２ａ、１２３ａと細孔を有していない部分（未処理の蛍光体層）１２１ｂ、１２２ｂ、１２３ｂとの２つの部分）をもたせることで、蛍光体層１２を回転軸Ｘの周りに回転させるとき、図１１（ａ），（ｂ）あるいは図１２（ａ），（ｂ）の例の場合と同様に、第１、第２、第３の実施形態を実現できる。なお、図１３（ａ），（ｂ）の例では、固体光源５として紫外光を発光するものを用いれば、反射型蛍光回転体１の回転時の反射光として白色などの照明光を得ることができる。この他にも、種々の変形が可能である。
【００８８】
このように、蛍光体層１２を回転軸Ｘの周りに回転させる（モーター４等によって回転させる）反射型蛍光回転体１として構成することにより、すなわち、固体光源５に対して蛍光体層１２を回転させることにより、固体光源５からの励起光が当たる場所を分散させ、光照射部での発熱を抑えることができ（この蛍光回転体１を用いることで、そもそも蛍光体の発熱を抑えることができ）、これにより、より一層の高輝度化が可能となる。
【００８９】
また、上述の各例（図３〜図１３の各例）では、１つの蛍光体層１２だけを用いるか、複数の蛍光体層であってもこれらを水平方向に並べて配置したが、本発明では、複数の蛍光体層を垂直方向に重ねて（積層して）配置し、垂直方向に重ねて（積層して）配置した複数の蛍光体層について、細孔を有している部分（光散乱性蛍光体層）と細孔を有していない部分（未処理の蛍光体層）との２つの部分をもたせるようにしても良い。この場合、例えば、固体光源５が可視光として青色光を発光するものであるとき、第１層目の蛍光体層には、緑色蛍光体からなるものを用い、第２層目の蛍光体層には、赤色蛍光体からなるものを用いれば、反射光として白色などの照明光を得ることができる。
【００９０】
また、図５（ａ），（ｂ）、図６（ａ），（ｂ）、図７（ａ），（ｂ）、図８（ａ），（ｂ）、図９（ａ），（ｂ）、図１０（ａ），（ｂ）、図１１（ａ），（ｂ）、図１２（ａ），（ｂ）、図１３（ａ），（ｂ）に示した例では、蛍光体層１２は、細孔の光散乱性を異にしている部分（細孔の濃度分布を異にしている部分）が、細孔を有している部分（光散乱性蛍光体層）１２ａと細孔を有していない部分（未処理の蛍光体層）１２ｂとの２つの部分に分けられているとしたが、図１４に示すように細孔の連続的な濃度分布（密度分布）をつけることで、より連続的に色バラツキを制御することも出来る。また、図５（ａ），（ｂ）、図６（ａ），（ｂ）、図７（ａ），（ｂ）、図８（ａ），（ｂ）、図９（ａ），（ｂ）、図１０（ａ），（ｂ）、図１１（ａ），（ｂ）、図１２（ａ），（ｂ）、図１３（ａ），（ｂ）に示した例では、蛍光体層１２は、細孔の光散乱性を異にしている部分が、細孔の濃度分布（密度分布）を異にしている部分であるとしたが、細孔の濃度分布（密度分布）を異にしている部分のかわりに、細孔の光散乱性を異にしている部分を、細孔の径の異なる領域（細孔の径分布を異にしている部分）とすることなどもでき、細孔の径の異なる領域（細孔の径分布を異にしている部分）とする場合にも、色バラツキを制御することが可能である。なお、細孔の径の異なる領域（細孔の径分布を異にしている部分）とする場合も、細孔の連続的な径分布をつけることで、より連続的に色バラツキを制御することが出来る。
【００９１】
上述したように、本発明では、固体光源５と蛍光体層１２を放熱基板６に対して同じ側に設置することで、反射型の光源装置となる。もちろん必要であれば、固体光源５と蛍光体層１２との間にレンズなどの光学素子を入れることもできる。
【００９２】
また、本発明の上述した種々の光源装置を所定のレンズ系などの光学部品と組み合わせることで、高輝度化が可能な照明装置を提供できる。
【産業上の利用可能性】
【００９３】
本発明は、ヘッドランプ等の車両用照明や一般照明などに利用可能である。
【符号の説明】
【００９４】
１          蛍光回転体
１２          蛍光体層
４          モーター
５          固体光源
６          放熱基板
７          接合部
１０、２０、３０        光源装置
２１          反射手段
２２          角度調整手段
３１          位置調整手段
【図１】
0005695887.tif 000002
【図２】
0005695887.tif 000003
【図３】
0005695887.tif 000004
【図４】
0005695887.tif 000005
【図５】
0005695887.tif 000006
【図６】
0005695887.tif 000007
【図７】
0005695887.tif 000008
【図８】
0005695887.tif 000009
【図９】
0005695887.tif 000010
【図１０】
0005695887.tif 000011
【図１１】
0005695887.tif 000012
【図１２】
0005695887.tif 000013
【図１３】
0005695887.tif 000014
【図１４】
0005695887.tif 000015